(57)【特許請求の範囲】
【請求項１】
無機ガラスと、前記無機ガラス中に混在された光輝性薄片状微粒子および略球状微粒子とを含み、ヘイズ値が５０％以下である、透明スクリーン用ガラス複合体。
【請求項２】
前記光輝性薄片状微粒子の一次粒子の平均径が、０．０１〜１００μｍである、請求項１に記載のガラス複合体。
【請求項３】
前記光輝性薄片状微粒子の正反射率が、１２％以上である、請求項１または２に記載のガラス複合体。
【請求項４】
前記光輝性薄片状微粒子の平均アスペクト比が、３〜８００である、請求項１〜３のいずれか一項に記載のガラス複合体。
【請求項５】
前記光輝性薄片状微粒子が、アルミニウム、銀、銅、白金、金、チタン、ニッケル、スズ、スズ‐コバルト合金、インジウム、クロム、酸化チタン、酸化アルミニウム、および硫化亜鉛からなる群から選択される金属系粒子、ガラスに金属または金属酸化物を被覆した光輝性材料、または天然雲母もしくは合成雲母に金属または金属酸化物を被覆した光輝性材料である、請求項１〜４のいずれか一項に記載のガラス複合体。
【請求項６】
前記無機ガラスが、水ガラス、ゾルゲル材料、および軟化温度が１５０〜６５０℃のガラス材料からなる群より選択される少なくとも１種である、請求項１〜５のいずれか一項に記載のガラス複合体。
【請求項７】
前記光輝性薄片状微粒子の含有量が、前記無機ガラスに対して０．０００１〜５．０質量％である、請求項１〜６のいずれか一項に記載のガラス複合体。
【請求項８】
前記略球状微粒子の屈折率ｎ２と前記無機ガラスの屈折率ｎ１の差が下記数式（１）：
｜ｎ１―ｎ２｜≧０．１    ・・・（１）
を満たす、請求項１〜７のいずれか一項に記載のガラス複合体。
【請求項９】
前記略球状微粒子が、酸化ジルコニウム、酸化亜鉛、酸化チタン、酸化セリウム、チタン酸バリウム、およびチタン酸ストロンチウムからなる群より選択された少なくとも１種である、請求項１〜８のいずれか一項に記載のガラス複合体。
【請求項１０】
前記略球状微粒子の一次粒子のメジアン径が、０．１〜１００ｎｍである、請求項１〜９のいずれか一項に記載のガラス複合体。
【請求項１１】
前記略球状微粒子の含有量が、前記無機ガラスに対して０．０００１〜２．０質量％である、請求項１〜１０のいずれか一項に記載のガラス複合体。
【請求項１２】
透過型透明スクリーン用または反射型透明スクリーン用である、請求項１〜１１のいずれか一項に記載のガラス複合体。
【請求項１３】
請求項１〜１２のいずれか一項に記載のガラス複合体と、基材とを備えた、ガラス複合体の積層体。
【請求項１４】
請求項１〜１２のいずれか一項に記載のガラス複合体または請求項１３に記載のガラス複合体の積層体を備えた、透過型透明スクリーン。
【請求項１５】
請求項１〜１２のいずれか一項に記載のガラス複合体または請求項１３に記載のガラス複合体の積層体を備えた、反射型透明スクリーン。
【請求項１６】
請求項１〜１２のいずれか一項に記載のガラス複合体、請求項１３に記載のガラス複合体の積層体、請求項１４に記載の透過型透明スクリーン、または請求項１５に記載の反射型透明スクリーンを備えた、車両用部材。
【請求項１７】
請求項１〜１２のいずれか一項に記載のガラス複合体、請求項１３に記載のガラス複合体の積層体、請求項１４に記載の透過型透明スクリーン、または請求項１５に記載の反射型透明スクリーンを備えた、建物用部材。
【請求項１８】
請求項１〜１２のいずれか一項に記載のガラス複合体、請求項１３に記載のガラス複合体の積層体、請求項１４に記載の透過型透明スクリーン、または請求項１５に記載の反射型透明スクリーンと、投射装置とを備えた、映像投影システム。
【発明の詳細な説明】
【技術分野】
【０００１】
本発明は、透明スクリーン用ガラス複合体に関し、投影光を異方的に散乱反射することにより投影光の視認性と透過光の視認性とを両立し、さらに耐傷性、耐摩耗性、長期安定性および防汚性を向上することができる、特にプロジェクター用スクリーン、およびそれを備えた映像投影システムに関する。
【背景技術】
【０００２】
従来、プロジェクター用スクリーンとして、フレネルレンズシートとレンチキュラーレンズシートとを組み合わせたものが用いられてきた。近年、デパート等のショウウィンドウやイベントスペースの透明パーティション等にその透明性を維持したまま商品情報や広告等を投射表示する要望が高まってきている。また、将来的には、ヘッドアップディスプレイやウェアラブルディスプレイ等に用いられる透明スクリーンの需要は、ますます高まると言われている。
【０００３】
しかし、従来のプロジェクター用スクリーンは透明性が低いため、透明パーティション等に適用できないという技術的課題があった。そこで、高透明性を実現できる様々なスクリーンが提案されている。例えば、プラスチックフィルムまたはシート上に、アルミニウム鱗片７重量部及び、雲母を母体として二酸化チタンをコーティングしたパール顔料鱗片２５重量部を混合したものをフィラーとしたインキを印刷またはコーティングし、光反射層としたことを特徴とする反射型スクリーンが提案されている（特許文献１参照）。また、基板上に、バインダー樹脂１００重量部に対し光反射剤としてノンリーフィーリングタイプの鱗片状アルミペースト１０〜８０重量を含み、さらに光反射剤に対し５０重量％以上の光拡散剤を含む光拡散層を設けることを特徴とするプロジェクター用反射型スクリーンが提案されている（特許文献２参照）。さらに、光反射基材の上に、透明樹脂で構成された連続層と、異方性透明粒子で構成された分散層とで形成された光拡散層を積層した反射型スクリーンが提案されている（特許文献３参照）。
【先行技術文献】
【特許文献】
【０００４】
【特許文献１】特開平３−１１９３３４号公報
【特許文献２】特開平１０−１８６５２１号公報
【特許文献３】特開２００４−５４１３２号公報
【発明の概要】
【発明が解決しようとする課題】
【０００５】
しかしながら、本発明者らは、特許文献１〜３には、以下の技術的課題が存在することを知見した。特許文献１に記載の反射型スクリーンは、鱗片粒子を高濃度で基板表面にコーティングしているため、コーティング膜のぎらつきにより画像が鮮明に視認できず、また、基板に白色塩化ビニルフィルムを用いているため透視は不可能であるという技術的課題がある。特許文献２に記載の反射型スクリーンは、光反射剤として鱗片状アルミペーストを１０〜８０重量と高濃度で含んでおり、得られたフィルムは透視不可能であるという技術的課題がある。特許文献３に記載の反射スクリーンは、分散層に分散された異方性透明粒子が、雲母、タルク、モンモリロナイトの非金属粒子であり、特にタルク、モンモリロナイトは粘土系の粒子であるため正反射率が低く、反射型透明スクリーンとしては好適に使用できないという技術的課題がある。さらに、特許文献１〜３に記載のスクリーンは、耐擦傷性や防汚性はある程度改良されているものの、有機系材料のコーティング層であるためいったん傷が付いた場合に傷部分からはがれが生じたり、コーティング層と指紋の油分との相互作用により、指紋がふき取り難い等の問題があり、更に高い耐傷性や耐摩耗性、長期安定性、防汚性が望まれている。
【課題を解決するための手段】
【０００６】
本発明は上記の技術的課題に鑑みてなされたものであり、その目的は、投影光を異方的に散乱反射することにより投影光の視認性および透過光の視認性に優れ、視野角が広く、さらに耐傷性、および防汚性を向上させ、長期使用時にも経時劣化しない、透明スクリーン用ガラス複合体を提供することにある。また、本発明の目的は、該ガラス複合体を備えた透明スクリーンや、該ガラス複合体または該透明スクリーンと投射装置とを備えた映像投影システムを提供することにある。
【０００７】
本発明者らは、上記の技術的課題を解決するため、鋭意検討した結果、光輝性薄片状微粒子または略球状微粒子の少なくともいずれか一方を無機ガラス中に分散することによって、上記の技術的課題を解決し、透明スクリーンに好適に使用できるガラス複合体が得られることを知見した。本発明は、かかる知見に基づいて完成されたものである。
【０００８】
すなわち、本発明の一態様によれば、
無機ガラスと、光輝性薄片状微粒子または略球状微粒子の少なくともいずれか一方とを含んでなる、透明スクリーン用ガラス複合体が提供される。
【０００９】
本発明の態様においては、前記光輝性薄片状微粒子の一次粒子の平均径が、０．０１〜１００μｍであることが好ましい。
【００１０】
本発明の態様においては、前記光輝性薄片状微粒子の正反射率が、１２％以上であることが好ましい。
【００１１】
本発明の態様においては、前記光輝性薄片状微粒子の平均アスペクト比が、３〜８００であることが好ましい。
【００１２】
本発明の態様においては、前記光輝性薄片状微粒子が、アルミニウム、銅、スズ−コバルト合金、銀、白金、金、チタン、ニッケル、スズ、インジウム、クロム、酸化チタン、酸化アルミニウム、および硫化亜鉛からなる群から選択される金属系粒子、ガラスに金属または金属酸化物を被覆した光輝性材料、または天然雲母もしくは合成雲母に金属または金属酸化物を被覆した光輝性材料であることが好ましい。
【００１３】
本発明の態様においては、前記無機ガラスが、水ガラス、ゾルゲル材料、および軟化温度が１５０〜６５０℃のガラス材料からなる群より選択される少なくとも１種であることが好ましい。
【００１４】
本発明の態様においては、前記光輝性薄片状微粒子の含有量が、前記無機ガラスに対して０．０１〜５．０質量％であることが好ましい。
【００１５】
本発明の態様においては、前記略球状微粒子の屈折率ｎ２と前記無機ガラスの屈折率ｎ１の差が下記数式（１）：
｜ｎ１―ｎ２｜≧０．１    ・・・（１）
を満たすことが好ましい。
【００１６】
本発明の態様においては、前記略球状微粒子は、酸化ジルコニウム、酸化チタン、酸化亜鉛、酸化セリウム、チタン酸バリウム、およびチタン酸ストロンチウム、からなる群より選択される少なくとも１種であることが好ましい。
【００１７】
本発明の態様においては、前記略球状微粒子の一次粒子のメジアン径が、０．１〜１００ｎｍであることが好ましい。
【００１８】
本発明の態様においては、前記略球状微粒子の含有量が、前記無機ガラスに対して０．０００１〜２．０質量％であることが好ましい。
【００１９】
本発明の態様においては、前記ガラス複合体が、透過型透明スクリーン用または反射型透明スクリーン用であることが好ましい。
【００２０】
本発明の他の態様によれば、のガラス複合体と、基材とを備えた、ガラス複合体の積層体が提供される。
【００２１】
本発明の他の態様によれば、上記のガラス複合体を備えた、反射型透明スクリーンが提供される。
【００２２】
本発明の他の態様によれば、上記のガラス複合体を備えた、透過型透明スクリーンが提供される。
【００２３】
本発明の他の態様によれば、上記のガラス複合体、上記の透過型透明スクリーン、または上記の反射型透明スクリーンを備えた、車両用部材が提供される。
【００２４】
本発明の他の態様によれば、上記のガラス複合体、上記の透過型透明スクリーン、または上記の反射型透明スクリーンを備えた、建物用部材が提供される。
【００２５】
本発明の他の態様によれば、上記のガラス複合体、上記の透過型透明スクリーン、または上記の反射型透明スクリーンと、投射装置とを備えた、映像投影システムが提供される。
【発明の効果】
【００２６】
本発明による透明スクリーン用ガラス複合体は、透明スクリーンとして用いた場合、透明性を損なわずに投影光を異方的に散乱反射させることで、透明スクリーンに鮮明な映像を投影することができ、視野角に優れ、さらに耐傷性、耐摩耗性、耐防汚性、長期安定性に優れる。すなわち、本発明によるガラス複合体は、投影光の視認性と透過光の視認性とを両立でき、透明スクリーンとして好適に用いることができる。さらに、このような透明スクリーンは、ガラスウィンドウ、ヘッドアップディスプレイ、およびウェアラブルディスプレイ等に好適に用いることができる。
【図面の簡単な説明】
【００２７】
【図１】本発明によるガラス複合体の一実施形態の厚さ方向の断面模式図である。
【図２】本発明による透明スクリーンおよび映像投影システムの一実施形態を示した模式図である。
【発明を実施するための形態】
【００２８】
＜ガラス複合体＞
本発明によるガラス複合体は、無機ガラスと、光輝性薄片状微粒子または略球状微粒子の少なくともいずれか一方とを含んでなり、反射防止層、粘着層、および基材等の他の層をさらに積層してもよい。後述する光輝性薄片状微粒子または略球状微粒子の少なくともいずれか一方を用いることで、ガラス複合体内で光を異方的に散乱反射させて、視野角を向上させることができる。無機ガラスは、耐傷性に優れ、化学的に安定な材料であるため長期使用した際経時変化が生じにくい。特に、光輝性薄片状微粒子または略球状微粒子として、酸化チタン等の光活性を有する粒子を樹脂に分散させた場合、樹脂の劣化が促進されるため長期使用できない恐れがある。本発明においては、無機ガラスを用いることで、光活性を有する微粒子を用いた場合でも長期使用可能な透明スクリーンを製造することができる。
【００２９】
本発明によるガラス複合体は透視可能であり、透明スクリーンとして好適に用いることができる。本発明によるガラス複合体は、投影光を異方的に散乱反射することにより投影光の視認性および透過光の視認性に優れ、視野角が広く、透明性が高く、さらに、優れた耐傷性、耐摩耗性および長期安定性を有するものである。このようなガラス複合体は、ヘッドアップディスプレイやウェアラブルディスプレイ等に用いられる反射型透明スクリーンとして好適に用いることができる。なお、本発明において、「透明」とは、用途に応じた透過視認性を実現できる程度の透明性があれば良く、半透明であることも含まれる。
【００３０】
本発明によるガラス複合体の一実施形態の厚さ方向の断面模式図を図１に示す。ガラス複合体の積層体１５は、無機ガラス１０中に光輝性薄片状微粒子１１および略球状微粒子１２が分散されてなるガラス複合体１３と、基材１４とを備えてなる。このようなガラス複合体１５の積層体は、投影光１６、１７を異方的に散乱することで、視認者１９は散乱光１８を視認できる。
【００３１】
当該ガラス複合体は、ヘイズ値が、好ましくは５０％以下、より好ましくは１％以上４０％以下であり、より好ましくは１．３％以上３０％以下であり、さらにより好ましくは１．５％以上２０％以下であり、最も好ましくは２％以上１０％以下である。全光線透過率が、好ましくは７０％以上であり、より好ましくは７５％以上であり、さらに好ましくは８０％以上であり、さらにより好ましくは８５％以上である。ヘイズ値が上記範囲内であれば、透明性が高く、透過視認性をより向上させることができ、スクリーンとしての性能に優れる。なお、本発明において、ガラス複合体のヘイズ値は、濁度計（日本電色工業（株）製、品番：ＮＤＨ−５０００）を用いてＪＩＳ−Ｋ−７３６１およびＪＩＳ−Ｋ−７１３６に準拠して測定することができる。
【００３２】
当該ガラス複合体は、反射正面光度が、好ましくは３以上６０以下であり、より好ましくは４以上５０以下であり、さらに好ましくは４．５以上４０以下である。また、当該ガラス複合体は、透過正面光度に１０００を乗じた値が、好ましくは１．５以上であり、より好ましくは２．０以上であり、さらにより好ましくは３．０以上５０以下である。ガラス複合体の反射正面光度および透過正面光度に１０００を乗じた値が上記範囲内であれば、反射光の輝度が高く、反射型スクリーンとしての性能に優れる。なお、本発明において、ガラス複合体の反射光度および反射光度向上率は、以下のようにして測定した値である。
（反射正面光度）
変角光度計（日本電色工業（株）製、品番：ＧＣ５０００Ｌ）を用いて測定した。光源の入射角を４５度にセットし、測定ステージに白色度９５．７７の標準白色板を載せたときの０度方向への反射光強度を１００とした。サンプル測定時は、光源の入射角を１５度にセットし、０度方向への反射光の強度を測定した。
（透過正面光度）
変角光度計（日本電色工業（株）製、品番：ＧＣ５０００Ｌ）を用いて測定した。光源の入射角を０度にセットし、測定ステージに何も置かない状態での０度方向への透過光強度を１００とした。サンプル測定は、光源の入射角を１５度にセットし、０度方向への透過光の強度を測定した。
【００３３】
当該ガラス複合体は、写像性が、好ましくは７０％以上であり、より好ましくは７５％以上であり、さらに好ましくは８０％以上であり、さらにより好ましくは８５％以上であり、特に好ましくは９０％以上である。当該ガラス複合体の写像性が上記範囲内であれば、透明スクリーンを透過して見える像が極めて鮮明となる。なお、本発明において、写像性とは、ＪＩＳ  Ｋ７３７４に準拠して、光学くし幅０．１２５ｍｍで測定した時の像鮮明度（％）の値である。
【００３４】
当該ガラス複合体の厚さは、特に限定されるものではないが、用途、生産性、取扱い性、および搬送性の観点から、好ましくは０．１μｍ〜２０ｍｍであり、より好ましくは０．５μｍ〜１５ｍｍであり、さらに好ましくは１μｍ〜１０ｍｍである。
【００３５】
（無機ガラス）
ガラス複合体を形成する無機ガラスとしては、後述する光輝性薄片状微粒子または略球状微粒子の分散性がよいものを用いるのが好ましく、水ガラス、ゾルゲル材料、または低軟化点を有するガラスの微細粉末の分散液を用いるのが特に好ましい。これらのガラス材料は、液体状態であるため光輝性薄片状微粒子または略球状微粒子の分散性が良く、かつ成形性に優れる。なお、本明細書においてガラス複合体とは、焼結やゾルゲルの加水分解反応等の硬化反応によって、液体状の無機ガラスを硬化した微粒子分散ガラス（ガラス複合体）であってもよく、溶融した無機ガラス（珪砂、ソーダ灰、石灰石やカレット等のガラス屑）に微粒子を分散させて冷却した微粒子分散ガラス（ガラス複合体）であってもよい。
【００３６】
（水ガラス）
水ガラスとは、アルカリ珪酸塩の濃厚水溶液をいい、アルカリ金属としては通常ナトリウムが含まれている。代表的な水ガラスは、Ｎａ２Ｏ・ｎＳｉＯ２（ｎ：正の任意の数）により示すことができる。市販される水ガラスは、ｎが２から４の範囲にある。市販される水ガラスには珪酸ナトリウム水溶液として１号から３号があり、この順にＮａ２Ｏに対するＳｉＯ２の比率が高くなる。水ガラスから水分を蒸発させると和水ガラスと称される水分を１０〜３０質量％程度含んだ割れにくく弾性を有する固体が形成され、接着性を有するバインダとしての機能が発現する。また、場合により、Ｎａ２Ｏに換えて一部Ｋ２Ｏを含むことがあるが、この場合であってもＳｉＯ２とのモル比は上記の範囲にあることが好ましい。バインダとしての機能は水ガラスに含まれるポリ珪酸イオンの分子量が高いほど力学的強度の高い塗膜を形成する傾向があるが、塗膜にひび割れが生成し易くなる場合があるため、塗布液として使用する際の含まれる水ガラスの濃度やｐＨ、及びヒドロキシアパタイトに対する割合等によってＮａ２Ｏに対するＳｉＯ２の最適なモル比で含まれる水ガラスを使用することが好ましい。水ガラスとしては、富士化学（株）社製珪酸ソーダを用いることができる。
【００３７】
（ゾルゲル材料）
ゾルゲル材料は、熱や光、触媒などの作用により、加水分解重縮合が進行し、硬化する化合物群である。例えば、金属アルコキシド（金属アルコラート）、金属キレート化合物、ハロゲン化金属、液状ガラス、スピンオングラス、またはこれらの反応物であり、これらに硬化反応を促進させる触媒を含ませたものであってもよい。また、金属アルコキシド官能基の一部にアクリル基などの光反応性の官能基を有するものであってもよい。ゾルゲル材料は、要求される物性に応じて、単独で用いても良いし、複数種類を組み合わせて用いても良い。ゾルゲル材料の硬化膜とは、ゾルゲル材料の重合反応が十分に進行した状態を指す。ゾルゲル材料は、重合反応の過程において無機基板の表面と化学的に結合して強く接着する。そのため、ガラス複合体としてゾルゲル材料の硬化膜を用いることで、安定したガラス複合体を形成することができる。
【００３８】
金属アルコキシドとは、加水分解触媒などによって任意の金属種を、水や有機溶剤と反応させて得られる化合物群であり、任意の金属種と、ヒドロキシ基、メトキシ基、エトキシ基、プロピル基、イソプロピル基等の官能基とが結合した化合物群である。金属アルコキシドの金属種としては、シリコン、チタン、アルミニウム、ゲルマニウム、ボロン、ジルコニウム、タングステン、ナトリウム、カリウム、リチウム、マグネシウム、スズなどが挙げられる。
【００３９】
金属種がシリコンの金属アルコキシドとしては、例えば、ジメチルジエトキシシラン、ジフェニルジエトキシシラン、フェニルトリエトキシシラン、メチルトリエトキシシラン、ビニルトリエトキシシラン、ｐ−スチリルトリエトキシシラン、メチルフェニルジエトキシシラン、２−（３，４−エポキシシクロヘキシル）エチルトリエトキシシラン（ＭＴＥＳ）、３−グリシドキシプロピルトリエトキシシラン、３−グリシドキシプロピルメチルジエトキシシラン、３−メタクリロキシプロピルメチルジエトキシシラン、３−メタクリロキシプロピルトリエトキシシラン、３−アクリロキシプロピルトリエトキシシラン、Ｎ−２−（アミノエチル）−３−アミノプロピルメチルジエトキシシラン、Ｎ−２−（アミノエチル）−３−アミノプロピルトリエトキシシラン、３−アミノプロピルトリエトキシシラン、３−ウレイドプロピルトリエトキシシラン、３−メルカプトプロピルメチルジエトキシシラン、３−メルカプトプロピルトリエトキシシラン、トリエトキシシラン（ＴＥＯＳ）、ジフェニルシランジオール、ジメチルシランジオールなどや、これら化合物群のエトキシ基が、メトキシ基、プロピル基、イソプロピル基、ヒドロキシ基などに置き換わった化合物群などが挙げられる。これらのなかでも、ＴＥＯＳ、ＴＥＯＳのエトキシ基をメトキシ基に置き換えたテトラメトキシシラン（ＴＭＯＳ）、およびＭＴＥＳが特に好ましい。これらは単独で用いても良く、複数種類を組み合わせて用いることもできる。
【００４０】
ＴＥＯＳ、ＭＴＥＳまたはこれらの混合物を用いる場合には、それらの混合比は、例えばモル比で１：１にすることができる。このゾル溶液は、加水分解及び重縮合反応を行わせることによって非晶質シリカを生成する。合成条件として溶液のｐＨを調整するために、塩酸等の酸またはアンモニア等のアルカリを添加してもよい。ｐＨは４以下もしくは１０以上が好ましい。また、加水分解を行うために水を加えてもよい。加える水の量は、金属アルコキシド種に対してモル比で１．５倍以上にすることができる。
【００４１】
また、金属アルコキシドとしては、シルセスキオキサン化合物を用いることもできる。シルセスキオキサンとは、ＳｉＯ１．５で表される化合物群の総称で、ケイ素原子一個に対し、一つの有機基と三つの酸素原子が結合した化合物である。ハロゲン化金属とは、上記金属アルコキシドにおいて、加水分解重縮合する官能基がハロゲン原子に置き換わった化合物群である。
【００４２】
金属キレート化合物としては、チタンジイソプロポキシビスアセチルアセトネート、チタンテトラキスアセチルアセトネート、チタンジブトキシビスオクチレングリコレート、ジルコニウムテトラキスアセチルアセトネート、ジルコニウムジブトキシビスアセチルアセトネート、アルミニウムトリスアセチルアセトネート、アルミニウムジブトキシモノアセチルアセトネート、亜鉛ビスアセチルアセトネート、インジウムトリスアセチルアセトネート、ポリチタンアセチルアセトネートなどが挙げられる。
【００４３】
液状ガラスとしては、例えば、アポロリング社製のＴＧＡシリーズなどを挙げることができ、要求される物性に応じて、その他ゾルゲル化合物を添加することができる。スピンオングラスとしては、例えば、東京応化社製ＯＣＤシリーズ、Ｈｏｎｅｙｗｅｌｌ社製のＡＣＣＵＧＬＡＳＳシリーズなどを用いることができる。
【００４４】
硬化を進行させる触媒としては、種々の酸、塩基を用いることができる。種々の酸には、塩酸、硫酸、硝酸などの無機酸だけでなく、各種カルボン酸、不飽和カルボン酸、酸無水物などの有機酸が含まれる。また、硬化が光硬化の場合には、ＵＶ硬化樹脂において用いられるような光重合開始剤、光酸発生剤、光増感剤などを用いることができる。
【００４５】
ゾルゲル材料には、溶媒を含有させて用いても良い。好適な溶媒としては、例えばメタノール、エタノール、イソプロピルアルコール（ＩＰＡ）、ブタノール、２−ブタノール等のアルコール類、ヘキサン、ヘプタン、オクタン、デカン、シクロヘキサン等の脂肪族炭化水素類、ベンゼン、トルエン、キシレン、メシチレン等の芳香族炭化水素類、ジエチルエーテル、テトラヒドロフラン、ジオキサン等のエーテル類、アセトン、メチルエチルケトン、イソホロン、シクロヘキサノン等のケトン類、ブトキシエチルエーテル、ヘキシルオキシエチルアルコール、メトキシ−２−プロパノール、ベンジルオキシエタノール等のエーテルアルコール類、エチレングリコール、プロピレングリコール等のグリコール類、エチレングリコールジメチルエーテル、ジエチレングリコールジメチルエーテル、プロピレングリコールモノメチルエーテルアセテート等のグリコールエーテル類、酢酸エチル、乳酸エチル、γ−ブチロラクトン等のエステル類、フェノール、クロロフェノール等のフェノール類、Ｎ，Ｎ−ジメチルホルムアミド、Ｎ，Ｎ−ジメチルアセトアミド、Ｎ−メチルピロリドン等のアミド類、クロロホルム、塩化メチレン、テトラクロロエタン、モノクロロベンゼン、ジクロロベンゼン等のハロゲン系溶媒、２硫化炭素等の含ヘテロ元素化合物、水、およびこれらの混合溶媒が挙げられる。特に、エタノールおよびイソプロピルアルコール、またはそれらに水を混合した溶媒が好ましい。
【００４６】
ゾルゲル材料には、粘度調整のためにポリエチレングリコール、ポリエチレンオキシド、ヒドロキシプロピルセルロース、ポリビニルアルコールや、溶液安定剤であるトリエタノールアミンなどのアルカノールアミン、アセチルアセトンなどのβ―ジケトン、β―ケトエステル、ホルムアミド、ジメチルホルムアミド、ジオキサンなどを適用してもよい。
【００４７】
（低軟化点ガラス材料）
低軟化点ガラス材料は、軟化温度が１５０〜６２０℃の範囲にあるのが好ましく、２００〜６００℃の範囲にあるのがさらに好ましく、２５０〜５５０℃の範囲にあるのが最も好ましい。このような範囲のガラス材料としては、ＰｂＯ−Ｂ２Ｏ３系、ＰｂＯ−Ｂ２Ｏ３−ＳｉＯ２系、ＰｂＯ−ＺｎＯ−Ｂ２Ｏ３系、酸成分及び金属塩化物を含む混合物を熱処理することにより得られる鉛フリー低軟化点ガラス等を用いることができる。これらのなかでも、特に環境汚染性の低い、鉛フリーの低軟化点ガラスを用いるのが好ましい。低軟化点ガラス材料は、後述する硬化工程で溶解する、いわゆるガラスフリットが好ましい。また、低軟化点ガラス材料としては、メジアン径が１〜５０μｍの範囲の粉末を用いるのが好ましい。低軟化点ガラス材料には、微粒子の分散性および成形性向上のために、バインダ、極性溶剤および高沸点有機溶剤等を混合することができる。
【００４８】
バインダは、ウレタン系樹脂、アクリル系樹脂、アクリルシリコン系樹脂、非塩素化ポリオレフィン系樹脂、ポリエステル系樹脂、酢酸セルロース等を用いることができるが、その中でも、特にアクリル系樹脂、酢酸セルロースが好ましい。バインダの濃度は、低軟化点ガラス材料の質量に対して、０．２〜４０質量部が好ましく、より好ましくは０．５〜２０質量部、さらに好ましくは１〜１０質量部である。
【００４９】
極性溶剤は、水、アルコール（メタノール、エタノール、イソプルピルアルコール等）、アセトン、メチルエチルケトン、酢酸ブチル、酢酸エチル、石油エーテル等を使用するのが好ましい。溶剤の使用量は、低軟化点ガラス材料の質量に対して、好ましくは１００〜９００質量部、より好ましくは１５０〜８００質量部、さらに好ましくは２００〜５００質量部である。
【００５０】
高沸点有機溶剤は、特に限定しないが、鉱物油、植物油、合成乾性油等を用いることができ、例えば、テルピン油、ブチルカルビトールアセテート、キシレン、ブチルセロソルブ、テルピネオール、セロソルブアセテート、アルキルアルコール、アセテート、プロピオネート、高級アルキルエステル、パインオイル等を使用するのが好ましい。高沸点有機溶剤は、低軟化点ガラス材料の質量に対して、好ましくは１〜２０質量部、より好ましくは２〜１５質量部、さらに好ましくは３〜１０質量部である。
【００５１】
（光輝性薄片状微粒子）
光輝性薄片状微粒子としては、薄片状に加工できる光輝性材料を好適に用いることができる。光輝性薄片状微粒子の正反射率は、好ましくは１２．０％以上であり、より好ましくは１５．０％以上であり、さらに好ましくは２０．０％以上８０．０％以下である。なお、本発明において、光輝性薄片状微粒子の正反射率は、以下のようにして測定した値である。
（正反射率）
分光測色計（コニカミノルタ（株）製、品番：ＣＭ−３５００ｄを用いて測定した。適切な溶媒（水またはメチルエチルケトン）に分散させた光輝性薄片状微粒子をスライドガラス上に膜厚が０．５ｍｍ以上になるように塗布、乾燥させた。得られた塗膜付きガラス板について、ガラス面の法線に対して４５度の角度でガラス面から塗膜へ光を入射したときの正反射率を測定した。光輝性薄片状微粒子を塗膜としたときの正反射率を測定することで、微粒子表面の酸化状態等を考慮した光輝性薄片状微粒子の反射性能を把握することができる。
【００５２】
金属系微粒子に用いる金属材料は、投影光の反射性に優れる金属が用いられる。具体的には、金属材料は、測定波長５５０ｎｍにおける反射率Ｒが好ましくは５０％以上であり、より好ましくは５５％以上であり、さらに好ましくは６０％以上であり、さらにより好ましくは７０％以上である。以下、本発明において、「反射率Ｒ」とは、金属材料に対して光を垂直方向から入射させたときの反射率を指す。反射率Ｒは金属材料固有値である屈折率ｎと消衰係数ｋの値を用いて下記式（１）により算出することができる。ｎおよびｋは、例えばHandbook of Optical Constants of Solids: Volume 1（Edward D.Palik著）や、P.B. Johnson and R.W Christy, PHYSICAL REVIEW B, Vol.6, No.12, 4370-4379(1972)等に記載されている。
Ｒ＝｛（１−ｎ）２＋ｋ２｝／｛（１＋ｎ）２＋ｋ２｝      式（１）
すなわち、測定波長５５０ｎｍにおける反射率Ｒ（５５０）は、波長５５０ｎｍで測定したときのｎおよびｋより算出できる。金属材料は、測定波長４５０ｎｍにおける反射率Ｒ（４５０）と、測定波長６５０ｎｍにおける反射率Ｒ（６５０）の差の絶対値が、測定波長５５０ｎｍにおける反射率Ｒ（６５０）に対して２５％以内であり、好ましくは２０％以内であり、より好ましくは１５％以内であり、さらに好ましくは１０％以内である。このような金属材料を用いることで、反射型透明スクリーンとして用いた場合、投影光の反射性および色再現性に優れ、スクリーンとしての性能に優れる。
【００５３】
金属系微粒子に用いる金属材料は、誘電率の実数項ε’が、好ましくは−６０〜０であり、より好ましくは−５０〜−１０である。なお、誘電率の実数項ε’は、屈折率ｎと消衰係数ｋの値を用いて下記式（２）により算出することができる。
ε’＝ｎ２−ｋ２      式（２）
本発明はいかなる理論にも束縛されるものではないが、金属材料の誘電率の実数項ε’が上記数値範囲を満たすことで、以下の作用が生じ、透明光散乱体が反射型透明スクリーンとして好適に使用できると考えられる。すなわち、光が金属系微粒子の中に入ると、金属系微粒子中には光による振動電界が生じるが、同時に金属系微粒子の自由電子によって逆向きの電気分極が生じ電界を遮蔽してしまう。誘電率の実数光ε’が０以下であるとき、光が完全に遮蔽され金属系微粒子の中に光が入って行けない、すなわち、表面凹凸による拡散や金属系微粒子による光の吸収が無いという理想状態を仮定すると、光は全て金属系微粒子表面で反射されることになるため、光の反射性は強い。ε’が０より大きいとき、金属系微粒子の自由電子の振動は光の振動に追随出来ないため光による振動電界を完全には打ち消すことが出来ず、光は金属系微粒子の中に入ったり、透過したりする。その結果、金属系微粒子表面で反射されるのは一部の光だけになり、光の反射性は低くなる。
【００５４】
金属材料としては、上記の反射率Ｒ、好ましくはさらに誘電率を満たす金属材料を用いたものであればよく、純金属や合金も用いることができる。純金属としてはアルミニウム、銀、白金、チタン、ニッケル、およびクロムからなる群から選択されるものが好ましい。金属系微粒子としては、これらの金属材料からなる微粒子や、これらの金属材料を樹脂、ガラス、天然雲母もしくは合成雲母等に被覆した微粒子を用いることができる。また、金属系微粒子の形状は、特に限定されず、薄片状微粒子や略球状微粒子等を用いることができる。各種の金属材料について、各測定波長における屈折率ｎおよび消衰係数ｋを表１に、その値を用いて算出した反射率Ｒおよびε’を表２にまとめる。
【表１】
0006736049.tif 000002
【表２】
0006736049.tif 000003
【００５５】
光輝性薄片状微粒子としては、分散させる無機ガラスの種類にもよるが、例えば、アルミニウム、銀、銅、白金、金、チタン、ニッケル、スズ、スズ‐コバルト合金、インジウムおよびクロム等の金属系微粒子、または、酸化チタン、酸化アルミニウムおよび硫化亜鉛からなる金属系微粒子、ガラスに金属または金属酸化物を被覆した光輝性材料、または天然雲母や合成雲母に金属または金属酸化物を被覆した光輝性材料を用いることができる。
【００５６】
光輝性薄片状微粒子は、一次粒子の平均径が好ましくは０．０１〜１００μｍ、より好ましくは０．０５〜８０μｍ、さらに好ましくは０．１〜５０μｍ、さらにより好ましくは０．５〜３０μｍである。さらに、光輝性薄片状微粒子は、平均アスペクト比（＝光輝性薄片状微粒子の平均径／平均厚み）が好ましくは３〜８００、より好ましくは４〜７００、さらに好ましくは５〜６００、さらにより好ましくは１０〜５００である。光輝性薄片状微粒子の平均径および平均アスペクト比が上記範囲内であると、ガラス複合体を透明スクリーン用として使用した場合に、透過視認性を損なわずに投影光の十分な散乱効果が得られることで、鮮明な映像を投影することができる。なお、本発明において、光輝性薄片状微粒子の平均径は、レーザー回折式粒子径分布測定装置（（株）島津製作所製、品番：ＳＡＬＤ−２３００）を用いて測定した。平均アスペクト比は、ＳＥＭ（（株）日立ハイテクノロジーズ製、商品名：ＳＵ−１５００）画像より算出した。
【００５７】
光輝性薄片状微粒子は、市販のものを使用してもよく、例えば、大和金属粉工業株式会社製アルミニウムパウダー、松尾産業株式会社製金属被覆ガラス（メタシャインシリーズ）を好適に使用することができる。
【００５８】
ガラス複合体中の光輝性薄片状微粒子の含有量は、光輝性薄片状微粒子の正反射率に応じて適宜調節することができ、無機ガラスに対して、好ましくは０．０００１〜５．０質量％であり、好ましくは０．０００５〜３．０質量％であり、より好ましくは０．００１〜１．０質量％である。光輝性薄片状微粒子を上記範囲のように低濃度で無機ガラス中に分散させてガラス複合体を形成することによって、光源から出射される投影光を異方的に散乱反射することにより、投影光の視認性と透過光の視認性とを向上することができる。
【００５９】
（略球状微粒子）
略球状微粒子とは、真球状粒子を含んでいてもよく、凹凸や突起のある球状粒子を含んでいてもよい。無機ガラスの屈折率ｎ１と略球状微粒子の屈折率ｎ２は、下記数式（１）：
｜ｎ２−ｎ１｜≧０．１    ・・・（１）
を満たすことが好ましく、下記数式（２）：
｜ｎ２−ｎ１｜≧０．１５    ・・・（２）
を満たすことがより好ましく、下記数式（３）：
３．０≧｜ｎ２−ｎ１｜≧０．２    ・・・（３）
を満たすことがさらに好ましい。ガラス複合体を形成する無機ガラスと略球状微粒子の屈折率が上記数式を満たすことで、ガラス複合体内で光を異方的に散乱させ、視野角を向上させることができる。また、略球状の微粒子を用いることで、光を全方位的に散乱させ、輝度を向上させることができる。
【００６０】
高屈折率を有する略球状微粒子としては、例えば、屈折率ｎ２が好ましくは１．８０〜３．５５であり、より好ましくは１．９〜３．３であり、さらに好ましくは２．０〜３．０である、金属酸化物や金属塩を微粒化した金属系粒子を用いることができる。金属酸化物としては、例えば、酸化ジルコニウム（ＺｒＯ２、ｎ＝２．４０）、酸化亜鉛（ＺｎＯ２、ｎ＝２．４０）、酸化チタン（ＴｉＯ２、ｎ＝２．７２）、および酸化セリウム（ＣｅＯ２、ｎ＝２．２０）等を挙げることができる。金属塩としては、例えば、チタン酸バリウム（ＢａＴｉＯ３、ｎ＝２．４０）およびチタン酸ストロンチウム（ＳｒＴｉＯ３、ｎ＝２．３７）等を挙げることができる。これらの略球状微粒子は、１種単独または２種以上を組み合わせて用いることができる。
【００６１】
略球状微粒子の一次粒子のメジアン径は好ましくは０．１〜１００ｎｍであり、より好ましくは０．２〜７０ｎｍであり、さらに好ましくは０．５〜５０ｎｍである。略球状微粒子の一次粒子のメジアン径が上記範囲内であると、透明スクリーンとして使用した場合に、透過視認性を損なわずに投影光の十分な拡散効果が得られることで、透明スクリーンに鮮明な映像を投影することができる。なお、本発明において、無機微粒子の一次粒子のメジアン径（Ｄ５０）は、動的光散乱法により粒度分布測定装置（大塚電子（株）製、商品名：ＤＬＳ−８０００）を用いて測定した粒度分布から求めることができる。
【００６２】
略球状微粒子の含有量は、ガラス複合体の厚さや微粒子の屈折率に応じて適宜調節することができる。ガラス複合体中の微粒子の含有量は、無機ガラスに対して、好ましくは０．０００１〜２．０質量％であり、より好ましくは０．００１〜１．０質量％であり、さらに好ましくは０．００５〜０．５質量％であり、さらにより好ましくは０．０１〜０．３質量％である。ガラス複合体中の略球状微粒子の含有量が上記範囲内であれば、ガラス複合体の透明性を確保しながら、投射装置から出射される投影光を異方的に十分に拡散させることで、拡散光の視認性と透過光の視認性とを両立することができる。
【００６３】
前記無機ガラスに対する前記光輝性薄片状微粒子および／または前記略球状微粒子の濃度は、ガラス複合体の厚さをｔ（μｍ）とし、前記無機ガラスに対する前記光輝性薄片状微粒子および／または前記略球状微粒子の濃度をｃ（質量％）としたとき、ｔとｃが、下記数式（Ｉ）：
０．０５≦（ｔ×ｃ）≦５０    ・・・（Ｉ）
を満たすことが好ましく、
０．１≦（ｔ×ｃ）≦４０    ・・・（Ｉ−２）
を満たすことがより好ましく、
０．１５≦（ｔ×ｃ）≦３５    ・・・（Ｉ−３）
を満たすことがさらに好ましく、
０．３≦（ｔ×ｃ）≦３０    ・・・（Ｉ−４）
を満たすことがさらにより好ましい。ガラス複合体の厚さｔと濃度ｃが上記の数式（Ｉ）を満たす場合、ガラス複合体中の微粒子の分散状態が疎である（ガラス複合体中の微粒子の濃度が低い）ため、真直ぐに透過する光の割合を増やし（微粒子に衝突しない光の割合を増やし）、その結果、透過光の視認性を損なわずに、スクリーンに鮮明な映像を表示することができる。なお、光輝性薄片状微粒子および／または略球状微粒子が２種以上含まれる場合、濃度ｃは全微粒子の合計濃度である。
【００６４】
ガラス複合体の厚さは、特に限定されるものではないが、好ましくは０．０１μｍ〜１ｍｍであり、より好ましくは０．１μｍ〜５００μｍであり、さらに好ましくは１μｍ〜３００μｍである。硬化膜の厚さが上記範囲内であれば、透明スクリーンとしての機能を十分に発揮することができる。ガラス複合体は単層構成であってもよく、塗布等で２種以上の層を積層させた複層構成であってもよい。
【００６５】
ガラス複合体は、ＪＩＳ−Ｋ５６００−５−４（引っかき硬度法）に準拠して測定した引っかき硬度がＨＢ以上であることが好ましく、Ｈ以上であることがより好ましく、２Ｈ以上の耐傷性を有することがさらに好ましい。
【００６６】
（反射防止層）
反射防止層は、外光の映り込み現象や層表面におけるプロジェクターからの入射光の反射を低減することで、画像視認性を改善するための層である。さらに、反射防止層は、光源から出射された光の一部がスクリーン表面で反射することを抑制し、結果としてガラス複合体内に入射する光量が増加するため輝度向上効果を有する。反射防止層は、ガラス複合体の視認者側に積層されるものであってもよく、両面に積層されるものであってもよい。反射防止層は、単層であってもよく、全波長領域で反射を防止するために、屈折率の異なる樹脂を多層積層したものであってもよい。
【００６７】
反射防止層は、ガラス複合体の透過視認性や所望の光学特性を損なわないような樹脂を用いて形成することができる。このような樹脂としては、例えば、紫外線・電子線によって硬化する樹脂、即ち、電離放射線硬化型樹脂、電離放射線硬化型樹脂に熱可塑性樹脂と溶剤を混合したもの、および熱硬化型樹脂を用いることができるが、これらの中でも電離放射線硬化型樹脂が特に好ましい。
【００６８】
また、反射防止層は、ガラス複合体の透過視認性や所望の光学特性を損なわないような金属および金属酸化物等の無機材料の薄膜層からなるものであってもよい。無機材料としては、特に限定されるものではないが、蒸着容易性、透光性などを考慮し、例えば、ＴｉＯ２（ｎ＝２．７２）、ＺｒＯ２、（ｎ＝２．４０）、ＳｉＯ２（ｎ＝１．４６）、フッ化マグネシウム（ＭｇＦ２、（ｎ＝１．３９）、フッ化カルシウム（ＣａＦ２、（ｎ＝１．３９）、ＣｅＯ２（ｎ＝２．４５）、酸化スズ（ＳｎＯ２、ｎ＝２．３０）、酸化タンタル（Ｖ）（Ｔａ２Ｏ５、ｎ＝２．１２）、酸化インジウム（Ｉｎ２Ｏ３ｎ＝２．００）などが挙げられる。
【００６９】
反射防止層の厚みは、好ましくは５０ｎｍ〜１００μｍであり、より好ましくは８０ｎｍ〜８０μｍ以下であり、さらに好ましくは９０ｎｍ〜１００μｍ以下である。反射防止層の厚さが上記の範囲であれば、高透明性を維持したまま、優れた反射防止機能を付与することができる。
【００７０】
（基材）
基材は、前記ガラス複合体を薄膜状に形成するための支持体である。基材は、具体的には、金属、セラミックス、ソーダガラス、石英ガラス、サファイヤ基板、石英、シリコン基板等の無機材料からなる基板やポリエチレンテレフタレート（ＰＥＴ）、ポリエチレンテレナフタレート（ＰＥＮ）、ポリカーボネート（ＰＣ）、シクロオレフィンポリマー（ＣＯＰ）、ポリメチルメタクリレート（ＰＭＭＡ）、ポリスチレン（ＰＳ）、ポリイミド（ＰＩ）、ポリアリレート等の樹脂基板を用い得る。基板は透明でも不透明でもよいが、例えば、４００ｎｍ〜７８０ｎｍの可視光領域で光学的に透明な基材は、そのまま透明スクリーンとして使用できるだけでなく、スクリーン以外のさまざまな光学用途に用いることができるため特に好ましい。紫外光領域において用いる場合には、紫外線の透過率が高い石英ガラスやサファイアガラスを含む基材を用いることが好ましい。基板上には密着性を向上させるために、表面処理や易接着層を設けるなどをしてもよく、水分や酸素等の気体の浸入を防ぐ目的で、ガスバリア層を設けるなどしてもよい。また、硬化反応が焼結等の高温工程を含む場合は、高温で軟化や損傷の起こらない材料を用いるのが好ましい。具体的には軟化温度が６００℃以上のガラス基板が好ましく、６５０℃以上のものがより好ましく、７００℃以上のものが最も好ましい。基材は、平板であっても良いし、使用する目的に応じてどのような形状であっても良い。なお、基材の厚さは、その強度が適切になるように用途・材料に応じて適宜変更することができる。例えば、１０μｍ〜１ｍｍ（１０００μｍ）の範囲としてもよく、１ｍｍ以上の厚板であってもよい。
【００７１】
（粘着層）
粘着層は、ガラス複合体の少なくとも片面に基材、反射防止層等を貼付するための層である。ガラス複合体の両面に粘着層を設け、基材でガラス複合体を挟んだ積層構造を作製することも可能である。粘着層は、ガラス複合体の透過視認性や所望の光学特性を損なわないような粘着剤組成物を用いて形成することが好ましい。粘着剤組成物としては、例えば、天然ゴム系、合成ゴム系、ポリ（メタ）アクリル系、ポリビニルエーテル系、ポリウレタン系、ポリシリコーン系、ポリビニルアルコール系等が挙げられる。合成ゴム系の具体例としては、スチレン−ブタジエンゴム、アクリロニトリル−ブタジエンゴム、ポリイソブチレンゴム、イソブチレン−イソプレンゴム、スチレン−イソプレンブロック共重合体、スチレン−ブタジエンブロック共重合体、スチレン−エチレン−ブチレンブロック共重合体が挙げられる。ポリビニルアルコール系の具体例としてはポリビニルブチラール、エチレン-酢酸ビニル樹脂が挙げられる。ポリシリコーン系の具体例としては、ジメチルポリシロキサン等が挙げられる。これらの中でも、ポリビニルアルコール系粘着剤、アクリル系粘着剤が好ましい。これらの粘着剤は、１種単独または２種以上を組み合わせて用いることができる。
【００７２】
アクリル系樹脂粘着剤は、少なくとも（メタ）アクリル酸アルキルエステルモノマーを含んで重合させたものである。炭素原子数１〜１８程度のアルキル基を有する（メタ）アクリル酸アルキルエステルモノマーとカルボキシル基を有するモノマーとの共重合体であるのが一般的である。なお、（メタ）アクリル酸とは、アクリル酸および／またはメタクリル酸をいう。（メタ）アクリル酸アルキルエステルモノマーの例としては、（メタ）アクリル酸メチル、（メタ）アクリル酸エチル、（メタ）アクリル酸ｎ−プロピル、（メタ）アクリル酸ｓｅｃ−プロピル、（メタ）アクリル酸ｎ−ブチル、（メタ）アクリル酸ｓｅｃ−ブチル、（メタ）アクリル酸ｔｅｒｔ−ブチル、（メタ）アクリル酸イソアミル、（メタ）アクリル酸ｎ−ヘキシル、（メタ）アクリル酸シクロヘキシル、（メタ）アクリル酸ｎ−オクチル、（メタ）アクリル酸イソオクチル、（メタ）アクリル酸２−エチルヘキシル、（メタ）アクリル酸ウンデシルおよび（メタ）アクリル酸ラウリル等を挙げることができる。  また、上記（メタ）アクリル酸アルキルエステルは、通常は、アクリル系粘着剤中に３０〜９９．５質量部の割合で共重合されている。
【００７３】
また、アクリル系樹脂粘着剤を形成するカルボキシル基を有するモノマーとしては、（メタ）アクリル酸、イタコン酸、クロトン酸、マレイン酸、マレイン酸モノブチルおよびβ−カルボキシエチルアクリレート等のカルボキシル基を含有するモノマーを挙げることができる。
【００７４】
アクリル系樹脂粘着剤には、上記の他に、アクリル系樹脂粘着剤の特性を損なわない範囲内で他の官能基を有するモノマーが共重合されていても良い。他の官能基を有するモノマーの例としては、（メタ）アクリル酸２−ヒドロキシエチル、（メタ）アクリル酸２−ヒドロキシプロピルおよびアリルアルコール等の水酸基を含有するモノマー；（メタ）アクリルアミド、Ｎ−メチル（メタ）アクリルアミドおよびＮ−エチル（メタ）アクリルアミド等のアミド基を含有するモノマー；Ｎ−メチロール（メタ）アクリルアミドおよびジメチロール（メタ）アクリルアミド等のアミド基とメチロール基とを含有するモノマー；アミノメチル（メタ）アクリレート、ジメチルアミノエチル（メタ）アクリレートおよびビニルピリジン等のアミノ基を含有するモノマーのような官能基を有するモノマー； アリルグリシジルエーテル、（メタ）アクリル酸グリシジルエーテルなどのエポキシ基含有モノマーなどが挙げられる。この他にもフッ素置換（メタ）アクリル酸アルキルエステル、（メタ）アクリロニトリルなどのほか、スチレンおよびメチルスチレンなどのビニル基含有芳香族化合物、酢酸ビニル、ハロゲン化ビニル化合物などを挙げることができる。
【００７５】
粘着剤は市販のものを使用してもよく、例えば、ＳＫダイン２０９４、ＳＫダイン２１４７、ＳＫダイン１８１１Ｌ、ＳＫダイン１４４２、ＳＫダイン１４３５、およびＳＫダイン１４１５（以上、綜研化学（株）製）、オリバインＥＧ−６５５、およびオリバインＢＰＳ５８９６（以上、東洋インキ（株）製）等（以上、商品名）を好適に使用することができる。
【００７６】
＜ガラス複合体の製造方法＞
本発明によるガラス複合体の製造方法は、特に限定されるものではなく、無機ガラス中に光輝性薄片状微粒子または略球状微粒子の少なくともいずれか一方を分散させたガラス複合体用材料を用いて、従来公知の成形方法でガラス複合体を形成することができる。例えば、本発明によるガラス複合体の製造方法は（１）光輝性薄片状微粒子または略球状微粒子の少なくともいずれか一方、無機ガラス、および溶剤を混合した無機ガラス溶液を作製する工程、（２）前記無機ガラス溶液を基材に塗布して塗布膜を形成する工程、（３）溶剤を乾燥させる工程および（４）前記塗布膜を硬化する工程を含む。なお、前記ガラス複合体は、工業的には、フロート法、ロールアウト法等の高温で溶融させた無機ガラス中に上記微粒子を分散させ、成形・冷却して板状のガラス複合体を製造することもできる。
【００７７】
（１）無機ガラス溶液作製工程
無機ガラス溶液は、光輝性薄片状微粒子または略球状微粒子の少なくともいずれか一方、無機ガラス、及び溶剤を混合し、必要に応じてバインダ、高沸点有機溶剤、触媒等を添加し、分散することによって作製する。無機ガラス溶液は、固体の分散物なので、長期の保存安定性が必ずしも十分ではない。従って、光輝性薄片状微粒子または略球状微粒子の少なくともいずれか一方、無機ガラス、必要に応じてバインダ、触媒および高沸点有機溶剤等を含有するペーストをあらかじめ作製しておき、使用時に前記ペーストに溶剤を添加して分散し、ガラス材料溶液を作製するのが好ましい。この場合、ペーストは公知の分散法により作製することができる。
【００７８】
分散法は、特に限定されるものではなく、顔料の分散等に通常用いられている分散装置を使用して行うことができる。分散装置としては、ディスパー、ホモミキサー、プラネタリーミキサー等のミキサー類、ホモジナイザー（エム・テクニック社製、商品名：クレアミックス、ＰＲＩＭＩＸ社製、商品名：フィルミックス）、ボールミル、サンドミル（シンマルエンタープライゼス社製：商品名：ダイノミル）、アトライター、湿式ジェットミル（ジーナス社製：商品名ジーナスＰＹ、メディアレス分散機（奈良機械社製、商品名ＭＩＣＲＯＳ）、その他ロールミル等が挙げられる。
【００７９】
（２）塗布工程
作製した無機ガラス溶液の基材への塗布は、公知の方法、例えば、スピンコート、ディップコート、バーコート、フローコート、ロールコート、スプレーコート、ダイコート、インクジェット、グラビアコート等によって行うことができる。中でも、比較的大面積の基板にゾルゲル溶液を均一に塗布可能であること、ゾル溶液が硬化する前に素早く塗布を完了させることができるという観点から、バーコート、ダイコート及びスピンコートが好ましい。
【００８０】
（３）乾燥工程
塗布工程後、塗布した塗膜中の溶剤を蒸発させるために基板を大気中もしくは減圧下で保持する。この保持時間が短いと溶剤が残存し、耐久性が悪化する。また、保持温度として、１０〜２００℃の範囲が望ましく、１０〜１００℃の範囲がより望ましい。保持温度がこの範囲より高いと、硬化反応が急速に進行する等して好ましくなく、保持温度がこの範囲より低いと、硬化反応に長時間必要となるため、生産性が低下し好ましくない。
【００８１】
（４）硬化工程
硬化反応は、無機ガラスの種類にもよるが、２００〜７００℃で行うのが好ましい。２００℃以下では硬化が不十分となるため硬化後のガラス複合体の強度が低くなる。７００℃以上では基材の損傷を招く恐れがある。硬化時間は、５分〜１時間程度であるのが好ましく、１０〜３０分程度がより好ましい。４５０℃以上の温度では光輝性薄片状微粒子または略球状微粒子の酸化が始まる可能性があるので、このような温度域で硬化反応を行う場合は、低酸素雰囲気（窒素ガス、アルゴンガス等の不活性ガス中、又は真空中）で行うのが好ましい。
【００８２】
＜透明スクリーン＞
本発明による透明スクリーンは、上記のガラス複合体を備えてなる。透明スクリーンは、上記のガラス複合体のみからなるものでもよく、無機ガラス溶液を塗布した基板をそのまま使用してもよく、透明パーティション等の支持体をさらに備えるものでもよい。透明スクリーンは、平面であってもよく、曲面であってもよく、凹凸面を有していてもよい。
【００８３】
本発明による透明スクリーンは、背面投射型スクリーン（透過型スクリーン）であってもよく、前面投射型スクリーン（反射型スクリーン）であってもよい。すなわち、本発明による透明スクリーンを備える映像表示装置においては、光源の位置がスクリーンに対して視認者と反対側にあってもよく（透過型スクリーン）、視認者側にあってもよい（反射型スクリーン）。このような透明スクリーンは、光源から出射される投影光を異方的に散乱反射することにより投影光および透過光の視認性に優れ、視野角が広く、さらに、優れた防眩性、輝度を有するものである。
【００８４】
当該透明スクリーンは、ヘイズ値が、好ましくは５０％以下、より好ましくは１％以上４０％以下であり、さらに好ましくは１．３％以上３０％以下であり、さらにより好ましくは１．５％以上２０％以下である。また、当該透明スクリーンは、全光線透過率が好ましくは７０％以上であり、より好ましくは７５％以上であり、さらに好ましくは８０％以上であり、さらにより好ましくは８５％以上である。また、当該透透明スクリーンは、拡散透過率が、好ましくは１．５％以上６０％以下、より好ましくは１．７％以上５５％以下であり、より好ましくは１．９％以上５０％以下であり、さらにより好ましくは２．０％以上４５％以下である。ヘイズ値、および全光線透過率が上記範囲内であれば、透明性が高く、透過視認性をより向上させることができ、拡散透過率が上記範囲内であれば、入射光を効率よく拡散させ、視野角をより向上させることができるため、スクリーンとしての性能に優れる。なお、本発明において、透明スクリーンのヘイズ値、全光線透過率および拡散透過率は、濁度計（日本電色工業（株）製、品番：ＮＤＨ−５０００）を用いてＪＩＳ−Ｋ−７３６１およびＪＩＳ−Ｋ−７１３６に準拠して測定することができる。
【００８５】
当該透明スクリーンは、写像性が、好ましくは７０％以上であり、より好ましくは７５％以上であり、さらに好ましくは８０％以上であり、さらにより好ましくは８５％以上であり、特に好ましくは９０％以上である。当該透明スクリーンの写像性が上記範囲内であれば、透明スクリーンを透過して見える像が極めて鮮明となる。なお、本発明において、写像性とは、ＪＩＳ  Ｋ７３７４に準拠して、光学くし幅０．１２５ｍｍで測定した時の像鮮明度（％）の値である。
【００８６】
当該透明スクリーンは、反射正面光度が、好ましくは３以上６０以下であり、より好ましくは４以上５０以下であり、さらに好ましくは４．５以上４０以下である。また、当該透明スクリーンは、透過正面光度に１０００を乗じた値が、好ましくは１．５以上であり、より好ましくは２．０以上であり、さらにより好ましくは３．０以上５０以下である。透明スクリーンの反射正面光度および透過正面光度に１０００を乗じた値が上記範囲内であれば、反射光の輝度が高く、反射型スクリーンとしての性能に優れる。なお、本発明において、透明スクリーンの反射光度および反射光度向上率は、以下のようにして測定した値である。
（反射正面光度）
変角光度計（日本電色工業（株）製、品番：ＧＣ５０００Ｌ）を用いて測定した。光源の入射角を４５度にセットし、測定ステージに白色度９５．７７の標準白色板を載せたときの０度方向への反射光強度を１００とした。サンプル測定時は、光源の入射角を１５度にセットし、０度方向への反射光の強度を測定した。
（透過正面光度）
変角光度計（日本電色工業（株）製、品番：ＧＣ５０００Ｌ）を用いて測定した。光源の入射角を０度にセットし、測定ステージに何も置かない状態での０度方向への透過光強度を１００とした。サンプル測定は、光源の入射角を１５度にセットし、０度方向への透過光の強度を測定した。
【００８７】
（支持体）
支持体は、ガラス複合体を支持するためのものである。支持体は、透明スクリーンの透過視認性や所望の光学特性を損なわないものであればよく、例えば、透明パーティション、ガラスウィンドウ、乗用車のヘッドアップディスプレイ、およびウェアラブルディスプレイ等が挙げられる。
【００８８】
＜車両用部材＞
本発明による車両用部材は、上記のガラス複合体または透明スクリーンを備えてなる。車両用部材としては、フロントガラスやサイドガラス等が挙げられる。車両用部材は上記のガラス複合体または透明スクリーンを備えることで、別途のスクリーンを設けなくても、車両用部材上に鮮明な画像を表示させることができる。
【００８９】
＜建物用部材＞
本発明による建物用部材は、上記のガラス複合体または透明スクリーンを備えてなる。建物用部材としては、住宅の窓ガラス、コンビニや路面店のガラス壁等を挙げることができる。建物用部材は上記のガラス複合体または透明スクリーンを備えることで、別途のスクリーンを設けなくても、建物用部材上に鮮明な画像を表示させることができる。
【００９０】
＜映像投影システム＞
本発明による映像投影システムは、上記のガラス複合体または透視可能な反射型スクリーンと、投射装置とを備えてなる。投射装置とは、スクリーン上に映像を投射できるものであれば特に限定されず、例えば、市販のフロントプロジェクタを用いることができる。
【００９１】
本発明による透明スクリーンおよび映像投影システムの一実施形態の模式図を図２に示す。透明スクリーン２３は、透明パーティション（支持体）２２と、透明パーティション２２上の視認者２４側にガラス複合体の積層体２１とを備えてなる。ガラス複合体の積層体２１は、透明パーティション２２に貼付するために、粘着層を含んでもよい。透過型スクリーンである場合、映像投影システムは、透明スクリーン２３と、透明パーティション２２に対して視認者２４と反対側（背面側）に設置された投射装置２５Ａとを備えてなる。投射装置２５Ａから出射された投影光２６Ａは、透明スクリーン２３の背面側から入射し、透明スクリーン２３により異方的に散乱することで、視認者２４は散乱光２７Ａを視認できる。また、反射型スクリーンである場合、映像投影システムは、透明スクリーン２３と、透明パーティション２２に対して視認者２４と同じ側（前面側）に設置された投射装置２５Ｂとを備えてなる。投射装置２５Ｂから出射された投影光２６Ｂは、透明スクリーン２３の前面側から入射し、透明スクリーン２３により異方的に散乱することで、視認者２４は散乱光２７Ｂを視認できる。
【実施例】
【００９２】
以下、実施例と比較例を挙げて本発明をより具体的に説明するが、本発明は下記の実施例に限定解釈されるものではない。
【００９３】
実施例および比較例において、各種物性および性能評価の測定方法は次のとおりである。
（１）ヘイズ
濁度計（日本電色工業（株）製、品番：ＮＤＨ−５０００）を用い、ＪＩＳ Ｋ７１３６に準拠して、後述するガラス複合体の積層体（石英ガラス基材付き）のヘイズを測定した。さらに基材として用いた石英ガラスのみのヘイズを測定し、ガラス複合体の積層体（石英ガラス基材付き）のヘイズ値から石英ガラス基材のヘイズ値を引くことでガラス複合体のヘイズを算出した（ガラス板のヘイズ値はほぼ０であるため、実質的にガラス複合体のヘイズ値には影響を与えない）。
（２）全光線透過率
濁度計（日本電色工業（株）製、品番：ＮＤＨ−５０００）を用い、ＪＩＳ Ｋ７３６１−１に準拠して、ガラス複合体の積層体（石英ガラス基材付き）の全光線透過率を測定した。
（３）拡散透過率
濁度計（日本電色工業（株）製、品番：ＮＤＨ−５０００）を用い、ＪＩＳ Ｋ７３６１−１に準拠してガラス複合体の積層体（石英ガラス基材付き）の拡散透過率を測定した。
（４）反射正面光度
変角光度計（日本電色工業（株）製、品番：ＧＣ５０００Ｌ）を用いて測定した。光源の入射角を４５度にセットし、測定ステージに白色度９５．７７の標準白色板を載せたときの０度方向への反射光強度を１００とした。サンプル測定時は、光源の入射角を１５度にセットし、０度方向への反射光の強度を測定した。
（５）透過正面光度
変角光度計（日本電色工業（株）製、品番：ＧＣ５０００Ｌ）を用いて測定した。光源の入射角を０度にセットし、測定ステージに何も置かない状態での０度方向への透過光強度を１００とした。サンプル測定は、光源の入射角を１５度にセットし、０度方向への透過光の強度を測定した。
（６）視野角
変角光度計（日本電色工業（株）製、品番：ＧＣ５０００Ｌ）を用いて測定した。光源の入射角を０度にセットし、測定ステージに何も置かない状態での０度方向への透過光強度を１００とした。サンプル測定時は、光源の入射角は０度のまま、−８５度から＋８５度までの透過光強度を１度刻みで測定した。測定範囲の中で、透過光強度が０．００１以上ある範囲を視野角とした。
（７）正反射率
分光測色計（コニカミノルタ（株）製、品番：ＣＭ−３５００ｄを用いて測定した。適切な溶媒（水またはメチルエチルケトン）に分散させた光輝性薄片状微粒子をスライドガラス上に膜厚が０．５ｍｍ以上になるように塗布、乾燥させた。得られた塗膜付きガラス板について、ガラス面の法線に対して４５度の角度でガラス面から塗膜へ光を入射したときの正反射率を測定した。
（８）写像性
写像性測定器（スガ試験機（株）製、品番：ＩＣＭ−１Ｔ）を用い、ＪＩＳ  Ｋ７３７４に準拠して、光学くし幅０．１２５ｍｍで測定した時の像鮮明度（％）の値を写像性とした。像鮮明度の値が大きい程、透過写像性が高いことを示す。
（９）引っかき硬度
ＪＩＳ−Ｋ５６００−５−４  引っかき硬度法を用い、ガラス複合体について、硬度を評価した。
（１０）スクリーン性能
透明スクリ−ンとして下記で作製したガラス複合体に、ガラス複合体の法線方向に対して角度１５度で５０ｃｍ離れた位置から、オンキョーデジタルソリューションズ（株）製のモバイルＬＥＤミニプロジェクターＰＰ−Ｄ１Ｓを用いて画像を投影した。次に、スクリ−ンの面上に焦点が合うようにプロジェクターの焦点つまみを調整した後、ガラス複合体の前方１ｍおよび後方１ｍの２ヶ所からガラス複合体に映し出された画像を目視で観察し、下記の基準に基づいて目視で評価した。スクリ−ンの前方からの観察は反射型スクリーンとしての性能が評価でき、後方からの観察により透過型スクリーンとしての性能が評価できる。
［評価基準］
◎：極めて鮮明に映像を視認することができた。
○：鮮明に映像を視認することができた。
△：映像の輪郭、色相がややぼやけて視認された。
×：映像の輪郭がぼやけ、スクリーンとして使用するには不適であった。
【００９４】
［実施例１］
（１）無機ガラス溶液作製工程
無機ガラス材料として水ガラス（珪酸ナトリウム水溶液、キシダ化学（株）製、商品名：水ガラス３号）を用意した。該水ガラスに、光輝性薄片状微粒子として、薄片状アルミニウム微粒子Ａ（一次粒子の平均径１μｍ、アスペクト比２５、正反射率１６．８％）を珪酸ナトリウムに対して０．１３質量％加え、さらに、珪酸ナトリウム濃度が２０質量％になるように、イソプロピルアルコールを加えて２３℃、湿度４５％で撹拌することで無機ガラス溶液Ａを得た。
（２）塗布工程
前記無機ガラス溶液Ａを、基材として洗浄した石英ガラス板（１００×１００×２ｍｍ、Ｙａ＝８３％、Ｔｇ＝６３％、Ｔ１５００＝５９％、Ｔ８５０＝４７％、ヘイズ率＝０％）上に、バーコーターを用いて塗布した。バーコーターとしては、ドクターブレード（ＹＯＳＨＩＭＩＴＳＵ  ＳＥＩＫＩ社製）を用いた。このドクターブレードは塗膜の膜厚が５μｍとなるような設計であったが、ドクターブレードに３５μｍの厚みのイミドテープを張り付けて塗膜の膜厚が４０μｍとなるように調整し、膜厚２５μｍの塗布膜を得た。
（３）乾燥工程
塗布後のガラス板をホットプレート上で１００℃、１０分間熱処理して塗膜を乾燥した。乾燥後の膜厚は７μｍであった。
（４）硬化工程
前記乾燥工程で得られた塗布膜を室温で乾燥させ、さらに２５０℃の乾燥炉中で１０分間加熱して乾燥させ、ガラス複合体と基材（石英ガラス板）とを備えるガラス複合体の積層体を形成した。透過型電子顕微鏡（ＴＥＭ）にて断面を確認したところ、得られたガラス複合体の厚みは５μｍであった。
（５）透明スクリーンの評価
作製したガラス複合体の積層体をそのまま透明スクリーンとして用いたところ、ヘイズ値は４．７％であり、拡散透過率は４．１％であり、全光線透過率は８８．１％であり、写像性は９１％であり、引っかき硬度は６Ｈであり、高い透明性と耐傷性を有していた。
また、変角光度計にて測定した透過正面光度（×１０００）は、１．０８であり、透過正面光度に優れることが分かった。変角光度計にて測定した反射正面光度は、９．６であり、反射正面光度に優れることが分かった。変角光度計にて測定した視野角は±１６度であり、視野角特性に優れることが分かった。また、ガラス複合体を形成してなる面は、指紋が付着しにくく、指紋が付着しても容易に拭き取ることができるものであった。さらに、スクリーン性能を評価したところ、前方観察時、後方観察時ともに鮮明な映像を視認することができ、特に前方観察時に極めて鮮明な映像を視認することができた。
【００９５】
［実施例２］
（１）無機ガラス溶液作製工程
エタノール５３０質量部、水４５質量部及び濃塩酸０．２質量部を混合した液に、ゾルゲル材料としてテトラエトキシシラン（ＴＥＯＳ）５４．３質量部と、メチルトリエトキシシラン（ＭＴＥＳ）４５．７質量部を滴下して加え、さらに光輝性薄片状微粒子として薄片状アルミニウム微粒子Ａを、ＴＥＯＳとＭＴＥＳの合計質量に対して０．７０質量％加え、２３℃、湿度４５％で２時間攪拌して無機ガラス溶液Ｂを得た。
（２）塗布工程
実施例１と同様にして、無機ガラス溶液Ｂを基材として洗浄した石英ガラス板上に塗布し、膜厚１０μｍの塗布膜を得た。
（３）乾燥工程
前記工程で得られた塗布膜を室温で乾燥させ、さらに４０℃で２０分、８０℃で１０分乾燥した。
（４）硬化工程
前記乾燥工程で得られた塗布膜を、窒素雰囲気下のオーブンを用いて、３００℃で１時間保持し、ガラス複合体と基材（石英ガラス板）とを備えるガラス複合体の積層体を得た。硬化後のガラス複合体の膜厚は２μｍであった。
（５）透明スクリーンの評価
作製したガラス複合体の積層体をそのまま透明スクリーンとして用いたところ、ヘイズ値は１７．７％であり、拡散透過率は１３．２％であり、全光線透過率は７４．７％であり、写像性は８６％であり、引っかき硬度は７Ｈであり、十分な透明性と高い耐傷性を有していた。
変角光度計にて測定した透過正面光度（×１０００）は、３．５７であり、透過正面光度（×１０００）に優れることが分かった。変角光度計にて測定した反射正面光度は、３２．７であり、反射正面光度に優れることが分かった。変角光度計にて測定した視野角は±２８度であり、視野角特性に優れることが分かった。また、視認性を目視で評価した結果、鮮明に映像を視認することができた。また、ガラス複合体を形成してなる面は、指紋が付着しにくく、指紋が付着しても容易に拭き取ることができるものであった。さらに、スクリーン性能を評価したところ、前方観察時、後方観察時ともに鮮明な映像を視認することができ、特に前方観察時に極めて鮮明な映像を視認することができた。
【００９６】
［実施例３］
（１）無機ガラス溶液作製工程
硼珪酸鉛系ガラスフリット（７８質量％のＰｂＯ、１０質量％のＳＯ２、１２質量％のＢａ２Ｏ３からなる低軟化点ガラス）に対して、略球状微粒子として酸化ジルコニウム（関東電化工業（株）製、一次粒子のメジアン径１０ｎｍ、屈折率２．４０）を０．１５質量％、パインオイルを１０質量％加えて混練し、ペーストを作製した。前記ペースト中の硼珪酸鉛系ガラスフリット）濃度が２０質量％となるようにイソプロピルアルコールを混合し、ディゾルバーで分散することにより、無機ガラス溶液Ｃを作製した。
（２）塗布工程
ディップコート法を用いて無機ガラス溶液Ｃを、基材として洗浄した石英ガラス板上に塗布し、膜厚１２０μｍの塗布膜を得た。
（３）乾燥工程
前記塗布膜を２００℃で１５分間乾燥し、イソプロピルアルコールを除去した。
（４）硬化工程
前記乾燥工程で得られた塗布膜を、５８０℃で２０分間焼結することで、ガラス複合体（ガラス複合体）と基材（石英ガラス板）とを備えるガラス複合体の積層体を作製した。得られたガラス複合体の厚みは１００μｍであった。
（５）透明スクリーンの評価
作製したガラス複合体の積層体をそのまま透明スクリーンとして用いたところ、ヘイズ値は１０．２％であり、拡散透過率は９．０％であり、全光線透過率は８８．７％であり、写像性は９２％であり、引っかき硬度は７Ｈであり、高い透明性および耐傷性を有していた。
変角光度計にて測定した透過正面光度（×１０００）は、２．６６であり、透過正面光度に優れることが分かった。変角光度計にて測定した反射正面光度は、１．２であり、反射正面光度に優れることが分かった。変角光度計にて測定した視野角は±２２度であり、視野角特性に優れることが分かった。また、ガラス複合体を形成してなる面は、指紋が付着しにくく、指紋が付着しても容易に拭き取ることができるものであった。さらに、スクリーン性能を評価したところ、前方観察時、後方観察時ともに鮮明な映像を視認することができ、特に後方観察時に極めて鮮明な映像を視認することができた。
【００９７】
［実施例４］
実施例１の（１）無機ガラス溶液作成工程において、薄片状アルミニウム微粒子Ａの代わりに、酸化チタン（ＴｉＯ２）被覆雲母（トピー工業（株）製、商品名：ＨｅｌｉｏｓＲ１０Ｓ、一次粒子の平均径１２μｍ、アスペクト比８０、正反射率１６．５％）を０．０３質量％用いた以外は実施例１と同様にして、のガラス複合体（厚み２０μｍ）と基材（石英ガラス板）とを備えるガラス複合体の積層体を作製した。
作製したガラス複合体の積層体をそのまま透明スクリーンに用いたところ、ヘイズ値は３．２％であり、拡散透過率は３．０％であり、全光線透過率は９２．３％であり、写像性は９０％であり、引っかき硬度は６Ｈであり、高い透明性および耐傷性を有していた。
変角光度計にて測定した透過正面光度（×１０００）は、０．５６であり、透過正面光度に優れることが分かった。変角光度計にて測定した反射正面光度は、５．５であり、反射正面光度に優れることが分かった。変角光度計にて測定した視野角は±１２度であり、視野角特性に優れることが分かった。また、ガラス複合体を形成してなる面は、指紋が付着しにくく、指紋が付着しても容易に拭き取ることができるものであった。さらに、スクリーン性能を評価したところ、前方観察時に鮮明な映像を視認することができたが、後方観察時に映像の輪郭、色相がややぼやけて視認された。
【００９８】
［実施例５］
実施例１の（１）無機ガラス材料溶液作製工程において、薄片状アルミニウム微粒子Ａの代わりに、薄片状アルミニウム微粒子Ｂ（一次粒子の平均径１０μｍ、アスペクト比３００、正反射率６２．８％）を０．０３質量％、さらに略球状微粒子として酸化ジルコニウムを０．６質量％加えた以外は実施例１と同様にして、ガラス複合体（厚み２０μｍ）と基材（石英ガラス板）とを備えるガラス複合体の積層体を作製した。
作製したガラス複合体の積層体をそのまま透明スクリーンに用いたところ、ヘイズ値は１２．１％であり、拡散透過率は１０．７％であり、全光線透過率は８８．５％であり、写像性は８５％であり、引っかき硬度は６Ｈであり、高い透明性および耐傷性を有していた。
変角光度計にて測定した透過正面光度（×１０００）は、１３．６２であり、透過正面光度に優れることが分かった。変角光度計にて測定した反射正面光度は、３．５であり、反射正面光度に優れることが分かった。変角光度計にて測定した視野角は±２６度であり、視野角特性に優れることが分かった。また、ガラス複合体を形成してなる面は、指紋が付着しにくく、指紋が付着しても容易に拭き取ることができるものであった。さらに、スクリーン性能を評価したところ、前方観察時、後方観察時ともに極めて鮮明な映像を視認することができた。
【００９９】
［実施例６］
実施例３の（１）無機ガラス溶液作製工程において、酸化ジルコニウムの代わりに、酸化チタン（テイカ（株）製、商品名：ＭＴ−０１、屈折率２．７２、一次粒子のメジアン径１０ｎｍ）０．００３質量％を加え、塗布工程を５０回繰り返した以外は実施例３と同様にして、ガラス複合体（厚み５０００μｍ）と基材（石英ガラス板）とを備えるガラス複合体の積層体を作製した。
作製したガラス複合体の積層体をそのまま透明スクリーンとして用いたところ、ヘイズ値は９．１％であり、拡散透過率は７．７％であり、全光線透過率は８４．２％であり、写像性は８８％であり、引っかき硬度は７Ｈであり、高い透明性および耐傷性を有していた。
変角光度計にて測定した透過正面光度（×１０００）は、３．１２であり、透過正面光度に優れることが分かった。変角光度計にて測定した反射正面光度は、２．３であり、反射正面光度に優れることが分かった。変角光度計にて測定した視野角は±２４度であり、視野角特性に優れることが分かった。また、ガラス複合体を形成してなる面は、指紋が付着しにくく、指紋が付着しても容易に拭き取ることができるものであった。さらに、スクリーン性能を評価したところ、前方観察時、後方観察時ともに鮮明な映像を視認することができ、特に後方観察時に極めて鮮明な映像を視認することができた。
【０１００】
［実施例７］
実施例１の（１）無機ガラス材料溶液作製工程において、薄片状アルミニウム微粒子Ａの代わりに、銀微粒子（一次粒子の平均径１μｍ、アスペクト比２００、正反射率３２．８％）を０．８５質量％加えた以外は実施例１と同様にして、ガラス複合体（厚み２０μｍ）と基材（石英ガラス板）とを備えるガラス複合体の積層体を作製した。
作製したガラス複合体の積層体をそのまま透明スクリーンに用いたところ、ヘイズ値は５．４％であり、拡散透過率は３．８％であり、全光線透過率は７０．１％であり、写像性は７５％であり、引っかき硬度は６Ｈであり、高い透明性および耐傷性を有していた。
変角光度計にて測定した透過正面光度（×１０００）は、１．３２であり、透過正面光度に優れることが分かった。変角光度計にて測定した反射正面光度は、１３．８であり、反射正面光度に優れることが分かった。変角光度計にて測定した視野角は±１５度であり、視野角特性に優れることが分かった。また、ガラス複合体を形成してなる面は、指紋が付着しにくく、指紋が付着しても容易に拭き取ることができるものであった。さらに、スクリーン性能を評価したところ、前方観察時、後方観察時ともに鮮明な映像を視認することができ、特に前方観察時に極めて鮮明な映像を視認することができた。
【０１０１】
［実施例８］
実施例３の（１）無機ガラス溶液作製工程において、酸化ジルコニウムを添加せず、光輝性薄片状微粒子として薄片状アルミニウム微粒子Ａを０．００２質量％加えた以外は実施例３と同様にして、ガラス複合体（厚み８０μｍ）と基材（石英ガラス板）とを備えるガラス複合体の積層体を作製した。
作製したガラス複合体の積層体をそのまま透明スクリーンとして用いたところ、ヘイズ値は２．０％であり、拡散透過率は１．８％であり、全光線透過率は９０．１％であり、写像性は８４％であり、引っかき硬度は７Ｈであり、高い透明性および耐傷性を有していた。
変角光度計にて測定した透過正面光度（×１０００）は、０．８１であり、透過正面光度に優れることが分かった。変角光度計にて測定した反射正面光度は、５．２であり、反射正面光度に優れることが分かった。変角光度計にて測定した視野角は±１５度であり、視野角特性に優れることが分かった。また、ガラス複合体を形成してなる面は、指紋が付着しにくく、指紋が付着しても容易に拭き取ることができるものであった。さらに、スクリーン性能を評価したところ、前方観察時、後方観察時ともに鮮明な映像を視認することができ、特に前方観察時に極めて鮮明な映像を視認することができた。
【０１０２】
［比較例１］
実施例１の（１）無機ガラス溶液製造工程で用いた水ガラス水溶液の代わりに、アクリル溶液（三菱レイヨン（株）社製、商品名：アクリペットＶＨをトルエンに溶解し、２０質量％としたもの）を用い、薄片状アルミニウム微粒子Ａの代わりに酸化ジルコニウムをアクリル樹脂に対して０．６０質量％添加し、２３℃、湿度４５％で５時間攪拌して微粒子分散アクリル溶液を得た。
（２）塗布工程
実施例１と同様にして、微粒子分散アクリル溶液を、基材として洗浄した石英ガラス板上に塗布し、膜厚１２μｍの塗布膜を得た。
（３）乾燥工程
前記工程で得られた塗布膜を室温で乾燥させ、さらに４０℃で２０分、８０℃で１時間、減圧下で１２時間乾燥した。乾燥後の微粒子分散アクリル層の膜厚は３μｍであった。
（４）透明スクリーンの評価
作製した微粒子分散アクリル層と石英ガラス基材の積層体をそのまま透明スクリーンとして用いたところ、ヘイズ値は１２．２％であり、拡散透過率は１０．３％であり、全光線透過率は８４．８％であり、写像性は８４％であり、引っかき硬度は３Ｂであり、透明であるものの、耐傷性が劣っていた。また、変角光度計にて測定した透過正面光度（×１０００）は、２．５４であり、反射正面光度は、１．１であり、視野角は±２０度であった。また、微粒子分散アクリル層を形成してなる面は、指紋が付着しやすく、付着した指紋は容易に拭き取ることができなかった。さらに、スクリーン性能を評価したところ、前方観察時、後方観察時ともに鮮明な映像を視認することができ、特に後方観察時に極めて鮮明な映像を視認することができた。
【０１０３】
［比較例２］
比較例１において、酸化ジルコニウムの代わりに、アルミニウム微粒子Ａをアクリル樹脂ペレットに対して０．０３質量％添加した以外は比較例１と同様にして微粒子分散アクリル層を作製した。作製した微粒子分散アクリル層と石英ガラス基材の積層体をそのまま透明スクリーンとして用いたところ、ヘイズ値は４．７％、拡散透過率は４．１％、全光線透過率は８８．１％、写像性は８８％、引っかき硬度は３Ｂであり、透明であるものの、耐傷性が劣っていた。また、変角光度計にて測定した透過正面光度（×１０００）は、１．０２であり、反射正面光度は、９．６であり、視野角は±１６度であった。また、微粒子分散アクリル層を形成してなる面は、指紋が付着しやすく、付着した指紋は容易に拭き取ることができなかった。さらに、スクリーン性能を評価したところ、前方観察時、後方観察時ともに鮮明な映像を視認することができ、特に前方観察時に極めて鮮明な映像を視認することができた。
【０１０４】
［比較例３］
比較例１において、酸化ジルコニウムの代わりに、光輝性を有さない薄片状微粒子として雲母粒子（（株）ヤマグチマイカ製、商品名：Ａ−２１Ｓ、一次粒子の平均径２３μｍ、アスペクト比７０、正反射率９．８％）をアクリル樹脂ペレットに対して０．２０質量％添加した以外は比較例１と同様にして微粒子分散アクリル層を作製した。作製した微粒子分散アクリル層と石英ガラス基材の積層体をそのまま透明スクリーンとして用いたところ、ヘイズ値は０．５％、拡散透過率は０．４％、全光線透過率は８８．３％、写像性は７０％、引っかき硬度は３Ｂであり、透明であるものの、耐傷性が劣っていた。また、変角光度計にて測定した透過正面光度（×１０００）は、０．００であり、反射正面光度は、０．０であり、視野角は±６度であり、透過正面光度、反射正面光度、視野角ともに劣っていた。った。また、微粒子分散アクリル層を形成してなる面は、指紋が付着しやすく、付着した指紋は容易に拭き取ることができなかった。さらに、スクリーン性能を評価したところ、前方観察時に映像の輪郭がぼやけ、スクリーンとして使用するには不適であり、後方観察時に映像の輪郭、色相がややぼやけて視認された。
【０１０５】
実施例および比較例で用いたガラス複合体または微粒子分散アクリル層の詳細を表３に示す。
【０１０６】
【表３】
0006736049.tif 000004
【０１０７】
実施例および比較例で用いた透明スクリーン（ガラス複合体の積層体または微粒子分散アクリル層の積層体）の各種物性および性能評価の結果を表４に示す。
【表４】
0006736049.tif 000005
【符号の説明】
【０１０８】
１０  無機ガラス
１１  光輝性薄片状微粒子
１２  略球状微粒子
１３  ガラス複合体
１４  基材
１５、２１  ガラス複合体の積層体
１６、１７、２６Ａ、２６Ｂ  投影光
１８、２７Ａ、２７Ｂ  散乱光
１９、２４  視認者
２２  透明パーティション（支持体）
２３  透明スクリーン
２５Ａ、２５Ｂ  投射装置
【図１】
0006736049.tif 000006
【図２】
0006736049.tif 000007